FR 2910463 A1 20080627 FR 0655892 A 20061222 1 PROCEDE ET DISPOSITIF DE FABRICATION D'UN VITRAGE MUNI D'UN CORDON PROFILE COMPORTANT UN INSERT ET VITRAGE OBTENU La présente invention se rapporte à un procédé de fabrication d'un vitrage muni d'au moins un cordon profilé en polymère comportant un (ou plusieurs) insert(s), ce cordon profilé étant réalisé par mise en oeuvre de la technique dite d'encapsulation . Il est connu dans l'art antérieur de positionner un (ou plusieurs) insert(s) à l'intérieur d'un cordon profilé fabriqué par encapsulation. Ces inserts peuvent être complètement intégrés dans la matière constituant le cordon profilé de telle sorte que seul(s) le (ou les) point(s) de fixation dans le moule soit (ou soient) saillant(s) ou être en majeure partie saillant à la surface du cordon profilé. Ils peuvent servir à augmenter la rigidité générale du vitrage et/ou à permettre sa fixation à des éléments de la carrosserie du véhicule et/ou encore à permettre la fixation d'accessoires au vitrage. Actuellement, lors de la fabrication en série d'un vitrage galbé à cordon profilé encapsulé, le vitrage est galbé dans sa configuration finale avant l'étape d'encapsulation, c'est-à-dire que le vitrage est fabriqué de telle manière qu'il présente avant l'encapsulation les dimensions qu'on lui souhaite avoir lors de la livraison pour montage sur le véhicule. Toutefois, si le vitrage encapsulé comporte au moins un insert, lors de l'étape d'encapsulation les différents éléments qui le constituent (substrat verrier, cordon profilé, insert(s)) passent de la température ambiante jusqu'à une température de l'ordre de 80 C ou supérieure à 100 C en quelques secondes, atteignent cette température pendant l'injection de la matière polymère, puis sont refroidis rapidement à l'air libre. Dans ces conditions, le verre et les inserts, qui ont chacun un coefficient de dilatation thermique très différent, changent de dimensions selon un rapport qui n'est pas de un pour un. Lorsque la matière constituant le cordon profilé réticule, elle bloque ces éléments dans une position qui n'est pas leur position d'équilibre à la température ambiante. Pendant le refroidissement, le verre et les inserts se rétractent, et cette rétractation engendre des déformations à l'intérieur de la pièce. Le galbe final de la pièce n'est donc ni celui du verre avant encapsulation, ni le galbe absolument exact 2910463 2 souhaité, ni celui des inserts, ni même celui du moule. Les toits sont alors appelés toits auto-galbants car ils ont obtenu un galbe propre particulier. Ce phénomène est d'ailleurs observable également lorsque le vitrage avant encapsulation est plat : après encapsulation, il présente un certain galbe. 5 Suivant les cas, les vitrages peuvent être plus galbés que souhaité à certain(s) endroit(s) et/ou moins galbés que souhaité à d'autre(s) endroit(s). Le but de l'invention est de fournir une solution à ce problème afin que les vitrages livrés pour montage dans la baie de la carrosserie présentent au final 10 exactement le galbe souhaité. Par galbe au sens de la présente invention, il faut comprendre la courbure générale du vitrage, celle-ci pouvant être globalement nulle lorsque le vitrage présente un galbe plat. Toutefois, les valeurs de la courbure en certains endroits du vitrage ont plus 15 d'importance que d'autre ; l'expression le galbe souhaité désigne ainsi les endroits du vitrage où il est le plus important que la courbure soit respectée ; il s'agit en particulier de la courbure du vitrage aux endroits où cette courbure affleure avec la carrosserie. En considérant que le but de l'invention est de chercher à fabriquer en série 20 des vitrages à partir de données nominales définissant un vitrage de référence qui est galbé et en considérant par ailleurs que ce vitrage de référence est donné avec des intervalles pour les tolérances admises pour ces données nominales ; en considérant par ailleurs que les vitrages en série sont chacun galbés et sont chacun munis d'au moins un cordon profilé en polymère comportant un (ou plusieurs) insert(s), ledit cordon profilé 25 étant fabriqué par encapsulation d'un élément vitré dans un moule présentant une empreinte ; en considérant en outre que les vitrages de série fabriqués présentent un galbe qui correspond à celui du vitrage de référence en respectant les intervalles de tolérance ; la présente invention propose ainsi que pour la fabrication de la série de vitrage, pour chaque vitrage dans la série, au moins un des trois élément suivant ne 30 présente pas une configuration correspondant aux dimensions pour le vitrage de référence : i- l'empreinte du moule, ou ii- l'élément vitré, ou iii- l'insert ou les inserts. 2910463 3 Ainsi, d'une manière complètement surprenante, il est possible de parvenir à réaliser une série de vitrages qui sont tous conformes au vitrage de référence dans ses intervalles de tolérance alors qu'au moins une partie du matériel utilisé n'est pas conforme à celui normalement utilisé pour le vitrage de référence. 5 Il est ainsi possible que dans la série de vitrage, pour chaque vitrage, l'empreinte du moule ne présente pas une configuration correspondant aux dimensions pour le vitrage de référence. Il est aussi possible que dans la série, pour chaque vitrage, l'élément vitré ne présente pas une configuration correspondant aux dimensions pour le vitrage de 10 référence. Il est en outre possible que dans la série, pour chaque vitrage l'insert ou les inserts ne présente(nt) pas une configuration correspondant aux dimensions pour le vitrage de référence. Par ailleurs, il est possible de parvenir à réaliser une série de vitrages qui sont 15 tous conformes au vitrage de référence avec ses intervalles de tolérance alors que la majeure partie du matériel utilisé n'est pas conforme à celui normalement utilisé pour le vitrage de référence. Il est ainsi possible que dans la série, pour chaque vitrage, d'une part l'empreinte du moule et d'autre part l'élément vitré ne présentent pas une configuration 20 correspondant aux dimensions pour le vitrage de référence. Il est aussi possible que dans la série, pour chaque vitrage, d'une part l'empreinte du moule et d'autre part l'insert ou les inserts ne présentent pas une configuration correspondant aux dimensions pour le vitrage de référence. Il est en outre possible que dans la série, pour chaque vitrage, au moins, d'une 25 part l'élément vitré et d'autre part l'insert ou les inserts, ne présentent pas une configuration correspondant aux dimensions pour le vitrage de référence. Enfin, il est possible de parvenir à réaliser une série de vitrages qui sont tous conformes au vitrage de référence avec ses intervalles de tolérance alors que tout le matériel utilisé n'est pas conforme à celui normalement utilisé pour le vitrage de 30 référence. Il est ainsi possible que dans la série, pour chaque vitrage, ni l'empreinte du moule, ni l'élément vitré, ni l'insert ou les inserts ne présentent une configuration correspondant aux dimensions pour le vitrage de référence. 2910463 4 La présente invention repose par ailleurs sur le fait de réaliser au moins une présérie, c'est-à-dire de fabriquer au moins un ensemble de vitrages prototypes et d'utiliser les mesures moyennes des galbes de ces vitrages prototypes pour modifier l'outillage utilisé et permettre ainsi de fabriquer une série finale de vitrages conforme 5 aux attentes. La présente invention consiste ainsi aussi en un procédé de fabrication de vitrages en série à partir de données nominales définissant un vitrage de référence qui est galbé, ainsi que d'intervalles de tolérance admises pour ces données nominales, dans lequel les vitrages en série sont galbés et sont chacun munis d'au moins un cordon 10 profilé en polymère comportant un (ou plusieurs) insert(s), ledit cordon profilé étant fabriqué par encapsulation d'éléments vitrés dans un moule présentant une empreinte, dans lequel les vitrages de série fabriqués présentent un galbe qui correspond à celui du vitrage de référence en respectant les intervalles de tolérance, et dans lequel ledit procédé comporte au moins les étapes consistant à : 15 A- fabriquer un ensemble de vitrages prototypes par encapsulation d'éléments vitrés dans un moule présentant une empreinte [correspondant aux dimensions nominales du vitrage de référence], B- mesurer le galbe de tous les vitrages prototypes de l'étape précédente après l' encapsulation, 20 C- corriger au moins un matériel choisi dans la liste suivante : i- l'empreinte du moule, ou ii-l'élément vitré, ou iii- l'insert ou les inserts, pour compenser les valeurs moyennes de galbe après encapsulation qui sont 25 trop élevées ou trop basses, D- fabriquer les vitrages de série par encapsulation dans un moule avec le matériel corrigé. Dans une variante, l'étape C de correction d'au moins un matériel est opérée sur un matériel présentant avant l'étape de correction une configuration correspondant 30 aux dimensions nominales pour le vitrage de référence. Dans une variante, au moins un matériel présente avant l'étape C de correction une configuration ne correspondant pas aux dimensions nominales pour le vitrage de référence. 2910463 5 Par exemple, il est possible que l'empreinte du moule ne corresponde pas aux dimensions nominales du vitrage de référence et/ou que les éléments vitrés ne correspondent pas aux dimensions nominales du vitrage de référence et/ou que l'insert ou les inserts ne correspondent pas à celui ou à ceux du vitrage de référence. 5 Il est en outre possible qu'aucun matériel i, ii ou iii ne présente avant l'étape C de correction une configuration correspondant aux dimensions nominales pour le vitrage de référence. Une solution avantageuse pour corriger l'empreinte du moule pour compenser les valeurs moyennes de galbe après encapsulation qui sont trop élevées ou trop basses, 10 consiste à mettre en oeuvre successivement les étapes suivantes : - sélectionner un ensemble de points i identiques dans les trois dimensions pour tous les vitrages prototypes et le vitrage de référence, - calculer pour l'ensemble des vitrages prototypes la moyenne de l'écart au nominal du vitrage de référence Pi en chaque point i de galbe, 15 - calculer la moyenne Qi de cet écart Pi du point situé coté gauche de l'axe longitudinal des vitrages (qui est aussi l'axe d'avancé du véhicule pour les pare-brise, lunettes arrières et vitrages de toit) prototypes avec l'écart Pi de son homologue coté droit de l'axe longitudinal des vitrages prototypes, - calculer l'écart Ti en chaque point i entre le nominal du vitrage de référence 20 et le centre de l'intervalle de tolérance admissible au point i, - calculer la compensation de galbe en chaque point i des demi volumes gauche et droit par la formule : Qi-Ti. Une solution avantageuse pour corriger l'élément vitré pour compenser les valeurs moyennes de galbe après encapsulation qui sont trop élevées ou trop basses, 25 consiste à modifier des paramètres de bombage des éléments vitrés avant l'encapsulation, ces paramètres étant choisis au moins dans la liste suivante : - configuration du chauffage, en intensité et en localisation, - forme de l'outil de support et/ou de l'outil de formage de l'élément vitré. Une solution avantageuse pour corriger l'insert ou les inserts pour compenser 30 les valeurs moyennes de galbe après encapsulation qui sont trop élevées ou trop basses, consiste à modifier la forme de l'insert ou des inserts par exemple par déformation (notamment par pressage) ou par conformation d'un nouveau type d'insert. 2910463 6 La présente invention se rapporte aussi au dispositif pour la mise en oeuvre du procédé selon l'invention, ledit dispositif comportant au moins, i- l'empreinte du moule, ou ii- l'élément vitré, ou 5 iii-l'insert ou les inserts, ne présentant pas une configuration correspondant aux dimensions pour le vitrage de référence pour une série de vitrages. En particulier, le dispositif comporte au moins un matériel corrigé choisi dans la liste suivante : 10 i- l'empreinte du moule, ou iil'élément vitré, ou iii- l'insert ou les inserts, pour compenser les valeurs moyennes de galbe après encapsulation qui sont trop élevées ou trop basses, 15 La présente invention se rapporte par ailleurs aux vitrages munis d'au moins un cordon profilé en polymère comportant un (ou plusieurs) insert(s), lesdits vitrages étant obtenu par la mise en oeuvre du procédé selon l'invention et les vitrages de série fabriqués présentant un galbe qui correspond à celui du vitrage de référence en 20 respectant les intervalles de tolérance. Ces vitrages peuvent être, dans la série, des vitrages monolithiques s'ils ne comportent qu'un seul élément vitré, par exemple en verre, ou peuvent être des vitrages multiples incorporant plusieurs éléments vitrés, comme par exemple des vitrages feuilletés constitués de deux feuilles de verre entre lesquelles est disposée une feuille de 25 matière plastique, par exemple en Poly Vinyle Butyral. La présente invention sera mieux comprise à la lecture de la description détaillée ci-après d'un exemple de réalisation non limitatif et des figures ci-jointes : • La figure 1 illustre une vue de dessous d'un vitrage de toit automobile 30 muni sur sa face intérieure d'un cordon encapsulé ; • La figure 2 illustre une vue partielle en coupe selon AA' de la figure 1 ; • La figure 3 illustre une vue partielle en coupe selon BB' de la figure 1 ; 2910463 7 • La figure 4 illustre des mesures de déformations moyennes d'un ensemble de vitrages prototypes en certains points du vitrage par rapport à la déformation du vitrage de référence, ainsi que les zones de tolérances admises ; et • La figure 5 illustre les mesures de déformations moyennes des vitrages 5 de série aux mêmes points de mesures qu'en figure 4 par rapport à la déformation du vitrage de référence, ainsi que les zones de tolérances admises. Il est précisé que les proportions entre les divers éléments représentés ne sont pas rigoureusement respectées dans les figures 1 à 3 afin d'en faciliter la lecture. 10 Le vitrage 10 illustré sur la figure 1 est un vitrage de toit de véhicule destiné à être positionné dans une baie ménagée dans le toit d'un véhicule et plus particulièrement d'un véhicule automobile. Ce vitrage présente ainsi deux surfaces principales, une surface intérieure 12 15 destinée à être positionnée vers l'intérieur du véhicule et, à l'opposé, une surface extérieure 16, ces deux surfaces étant séparées par un chant 14. Ce vitrage présente par ailleurs un galbe, c'est-à-dire qu'il n'est pas plan mais présente une déformation générale, obtenue par bombage. Cette déformation peut être ménagée selon un plan, comme le plan longitudinal du véhicule ou un plan transversal 20 perpendiculaire à ce plan longitudinal. La déformation peut par ailleurs être opérée selon ces deux plans : il s'agit alors de double bombage . En général, le bombage est opéré de manière à ce que le vitrage conserve une symétrie selon le plan longitudinal du véhicule, illustré ici par l'axe X. Le vitrage illustré en figure 1 est un vitrage de toit automobile traditionnel 25 dont la longueur selon l'axe X est inférieure à la largeur mais il pourrait aussi s'agir d'un vitrage de toit automobile dit panoramique dont la longueur selon l'axe X est égale ou supérieure à la largeur. Le vitrage 10 incorpore un élément vitré en verre monolithique, c'est-à-dire constitué d'une feuille de verre unique qui est ici trempée, mais il pourrait aussi 30 incorporer un élément vitré monolithique synthétique ou un élément vitré multiple, c'est-à-dire constitué de plusieurs feuilles de matière minérales ou synthétiques entre lesquelles est inséré au moins une couche de matière adhérente (cas des vitrages feuilletés). L'épaisseur du vitrage 10 est ici de 3,85 mm. 2910463 8 Dans le cas d'un vitrage pour véhicule, le vitrage présente généralement au moins partiellement à sa périphérie une bande d'ornementation, non illustrée ici. Cette bande d'ornementation résulte en général d'un dépôt d'émail, réalisé sur la face intérieure du vitrage ou sur une face intercalaire du vitrage pour les vitrages multiples, 5 mais elle peut également résulter d'une coloration partielle et/ou périphérique d'une feuille de matière utilisée, notamment d'une feuille en matière organique (cas des vitrages feuilletés). Le vitrage 10 est pourvu sur toute sa périphérie, en contact avec la surface intérieure 12 et une partie du chant 14, d'un cordon profilé 20 en polymère obtenu par la 10 mise en oeuvre d'une étape d'encapsulation, postérieurement à l'étape de bombage. Ce cordon présente ainsi une forme annulaire, mais il est tout à fait possible que le cordon profilé ne soit prévu que sur une partie seulement de la périphérie du vitrage. Le cordon profilé pourrait par ailleurs n'être pourvue que sur la périphérie de la surface extérieure 16, débordant éventuellement contre tout ou partie de l'épaisseur 15 du chant 14, ou encore sur la périphérie des deux surfaces principales 12, 16 et du chant 14. La matière utilisée ici est du polyuréthanne, mais toutes les matières polymères utilisées habituellement pour l'encapsulation peuvent être utilisées ici. Le cordon profilé du toit illustré en figure 1 intègre deux inserts transversaux, 20 un insert transversal avant 30 positionné dans une partie du cordon profilé situé vers l'avant par rapport à la direction d'avancé du véhicule et illustré en détail sur la figure 2, et un insert transversal arrière 40 positionné dans une partie du cordon profilé situé vers l'arrière véhicule et illustré en détail sur la figure 3. Ces inserts sont des inserts de renfort en acier et présentent ainsi un module 25 d'élasticité (ou module d'Young) de l'ordre de 210 GPa. Chaque insert est positionné correctement dans le moule d'encapsulation grâce à au moins un et de préférence deux aimants situé(s) dans le fond de l'empreinte du moule. Ces inserts sont en majeure partie noyés dans le matière constitutive du cordon 30 profilé, de telle sorte que seul(s) le (ou les) point(s) de positionnement en contact avec un aimant de positionnement situé dans le moule ne fait pas (ou ne font pas) saillie (éventuellement dans un creux du cordon profilé) à l'extérieur du cordon profilé. Ces inserts sont des inserts de renforts destinés à améliorer la rigidité du vitrage selon la direction générale de l'insert. 2910463 9 Toutefois, il pourrait tout à fait être imaginé que les inserts soient en majeure partie saillant à l'extérieur du cordon profilé de telle sorte les parties saillantes permettent de réaliser la fixation du vitrage dans la baie de la carrosserie et/ou permettent de fixer un ou plusieurs accessoires et/ou pour fasse saillie pour enjoliver le 5 cordon profilé. Par ailleurs, puisque le vitrage illustré est un vitrage de toit automobile traditionnel dont la longueur selon l'axe X est inférieure à la largeur, il est plus opportun d'augmenter la rigidité du vitrage selon la transversale ; Toutefois, si le vitrage était un vitrage de toit dit panoramique dont la longueur selon l'axe X est 10 supérieure à la largeur, il sera alors évidemment opportun d'augmenter la rigidité du vitrage selon l'axe longitudinal avec des inserts de renforts longitudinaux. Sur les figures 2 et 3, il peut être observé que le cordon profilé 20 est fixé contre la surface intérieure 12 du vitrage 10, déborde sur une partie du chant 14, mais ne déborde pas sur la surface extérieure 16. 15 Toutefois, la forme donnée au cordon profilé ainsi qu'aux inserts dans les figures 2 et 3 est complètement arbitraire et l'homme du métier sait comment dimensionner le cordon profilé ainsi que les inserts pour obtenir les effets souhaités. C'est la raison pour laquelle dans les figures suivantes la forme du cordon profilé est réalisée de manière symbolique avec des traits simples. 20 L'homme du métier connaît en particulier du brevet américain N US 6,106,758, dont le contenu est incorporé ici par référence, une technique d'encapsulation avec insertion d'inserts dans le cordon profilé. Comme expliqué plus haut, les matériaux utilisés ont des coefficients de dilatation thermiques très différents : 25 - pour le verre : 8,6 x 10-8 K-1 (de 0 à 300 C), - pour l'acier :1,1 x 10-5 K-1 (de 0 à 300 C). Même si la température d'injection lors de l'encapsulation n'est pas très élevée (en général de l'ordre de 100 C et parfois jusqu'à 200 C, mais rarement au-delà) et même si la durée du cycle d'injection est courte (en général de l'ordre de 20 à 30 30 secondes pour les petites pièces et parfois jusqu'à 1 voire 2 minutes pour les très grandes pièces, mais rarement au-delà), du fait de cette très grande différence de coefficients, le vitrage ne présente pas exactement la même configuration avant et après l'encapsulation. 2910463 10 Lorsqu'un constructeur automobile conçoit un nouveau modèle de véhicule, il fournit les dimensions d'un vitrage de référence, c'est-à-dire qu'il fourni une définition de la forme générale du vitrage qu'il souhaite intégrer dans le modèle de véhicule, en précisant des tolérances, sous forme de plages de tolérance ou d'intervalles de 5 tolérances, qui sont admissibles en certains points particuliers. Il peut arriver que les intervalles de tolérances en certains points ne soient pas centrés sur ce point, c'est-à-dire que la tolérance en positif soit différente, en valeur absolue, de la tolérance en négatif. Dans ce cas, ce n'est pas le vitrage de référence tel que fourni par le constructeur qui est utilisé au sens du présent document mais un 10 vitrage dit nominal correspondant au vitrage de référence avec des intervalles recentrés le cas échéant de manière à ce que la tolérance en positif en tout point donné soit identique, en valeur absolue, à la tolérance en négatif. Les données nominales au sens de la présente invention désigne ainsi soit directement les données du vitrage de référence si l'intervalle de tolérance associé à 15 chaque point est équilibré de manière à ce qu'en tout point donné la tolérance en positif soit identique, en valeur absolue, à la tolérance en négatif, soit les données du vitrage de référence corrigées de manière à ce qu'en tout point donné la tolérance en positif soit identique, en valeur absolue, à la tolérance en négatif. Pour que les vitrages de série puissent ensuite être installés dans la baie de la 20 carrosserie sur les chaînes de montage, il faut bien sûr que ces vitrages de série correspondent au vitrage de référence en considérant ces tolérances. Toutefois, un problème se pose lorsque les vitrages intègrent un ou plusieurs inserts. Lorsqu'il est procédé à l'encapsulation d'un vitrage test qui correspond au 25 vitrage de référence avec des inserts correspondant à ceux du vitrage de référence et avec un moule d'encapsulation comportant une empreinte de moule correspondant à celle du vitrage de référence, en certains points du vitrage le galbe peut être très légèrement supérieur au galbe souhaité (de l'ordre de 0,1 à 0,3 mm), mais en d'autres points le galbe peut être assez supérieur au galbe souhaité (de l'ordre de 0,5 à 1 mm) et 30 en certains points, il peut même être très supérieur au gable souhaité (de 1,5 mm jusqu'à 2,5 mm voire 3,5 mm). Ainsi, le vitrage test encapsulé ne correspond finalement pas exactement au vitrage de référence avec ses tolérances. 2910463 11 Pour remédier à ce problème, il est proposé de réaliser tout un ensemble de vitrages prototypes en procédant à l'encapsulation de vitrages tests qui correspondent au vitrage de référence avec des inserts correspondant à ceux du vitrage de référence et avec un moule d'encapsulation comportant une empreinte de moule correspondant à 5 celle du vitrage de référence. Cet ensemble de vitrages prototypes est constitué au minium de trois vitrages et de préférence d'au moins dix vitrages. Une valeur adéquate semble se situer autour de vingt. Il ne semble pas nécessaire de fabriquer plus de trente vitrages prototypes. La figure 4 illustre la déformation moyenne en certains points de tous les 10 vitrages prototypes, en mm, par rapport à la déformation du vitrage de référence, ainsi que les zones de tolérances admises. Sur cette figure, il peut être observé que la tolérance ne dépasse jamais 1,5 mm par rapport à la mesure de référence. Ces mesures ont été réalisées après l'encapsulation, une fois les vitrages prototypes revenus à la température ambiante (23 C). 15 Comme visible sur cette figure, les mesures réalisées sur les bords gauche et droit des vitrages prototypes, qui ne comportent pas d'insert, sont dans les zones de tolérance. Les mesures réalisées sur le bord arrière des vitrages prototypes sont également dans la zone de tolérance, mais les mesures réalisées sur le bord avant sont 20 complètement en dehors de la zone de tolérance et les mesures réalisées aux points de bombage (là où il y a un changement de sens de l'incurvation), sont également en dehors des zones de tolérance : le vitrage est trop galbé. Pour fabriquer le vitrage 10 en série, il est ainsi proposé dans une première solution de réaliser une correction de l'empreinte du moule d'encapsulation sur le bord 25 avant du vitrage. Puisque le vitrage est trop incurvé après encapsulation dans cette zone, l'empreinte peut être modifiée de manière à s'opposer à une incurvation trop grande du vitrage dans cette zone. L'efficacité de la correction est ensuite testée en réalisant un nouvel ensemble de vitrages prototypes en procédant à l'encapsulation de vitrages tests. 30 Pour fabriquer le vitrage 10 en série, il est aussi possible dans une deuxième solution, alternativement ou cumulativement avec la première solution, de prendre avant l'encapsulation des vitrages qui ne correspondent pas au vitrage de référence, ces vitrages étant : 2910463 12 - soit trop galbés dans les endroits où il a été constaté que les vitrages tests après encapsulation n'étaient pas assez galbés, - soit pas assez galbés dans les endroits où il a été constaté que les vitrages tests après encapsulation étaient trop galbés. 5 Pour fabriquer le vitrage 10 en série, il est aussi possible dans une troisième solution, alternativement ou cumulativement avec la première solution et/ou la deuxième solution, de prendre avant l'encapsulation des inserts qui ne correspondent pas ceux normalement utilisés pour le vitrage de référence, ces inserts étant : - soit trop galbés dans les endroits où il a été constaté que les vitrages 10 tests après encapsulation n'étaient pas assez galbés, - soit pas assez galbés dans les endroits où il a été constaté que les vitrages tests après encapsulation étaient trop galbés. La réalisation des inserts qui ne correspondent pas à ceux normalement utilisés pour le vitrage de référence peut être opérée par exemple en modifiant par pressage des 15 inserts normalement utilisés pour le vitrage de référence ou en lançant la fabrication de nouveaux inserts différents de ceux normalement utilisés pour le vitrage de référence. Si certaines mesures moyennes sont encore en dehors de la zone de tolérance, une nouvelle correction peut encore être apportée à l'empreinte du moule et/ou aux vitrages avant encapsulations et/ou aux inserts avant encapsulation. 20 Pour compenser les valeurs moyennes de galbe après encapsulation qui sont trop élevées ou trop basses, les étapes suivantes sont successivement mises en oeuvre : calcul de la moyenne de l'écart au nominal Pi en chaque point i de galbe pour l'ensemble des vitrages prototypes, - calcul de l'écart Pi en chaque point i par rapport au vitrage de référence et 25 calcul de la moyenne Qi de cet écart du point i situé coté gauche de l'axe longitudinal desvitrages prototypes avec l'écart de son homologue coté droit de l'axe longitudinal des vitrages prototypes, - calcul de l'écart Ti en chaque point i au nominal du centre de l'intervalle de tolérance, et 30 - calcul de la compensation de galbe en chaque point i des demi volumes gauche et droit par la formule : Qi-Ti. Cette méthode réalise une scission des mesures côté gauche et côté droit pour permettre de calculer au final une compensation symétrique par rapport à l'axe longitudinal des vitrages. 2910463 13 La présente invention est décrite dans ce qui précède à titre d'exemple. Il est entendu que l'homme du métier est à même de réaliser différentes variantes de l'invention sans pour autant sortir du cadre du brevet tel que défini par les 5 revendications. La présente invention est en particulier applicable à tout vitrage automobile, ainsi qu'à tout vitrage quelconque dès lors qu'il est galbé et est muni d'une portion de cordon profilé encapsulé intégrant au moins une partie d'insert. REVENDICATIONS 1. Procédé de fabrication de vitrages (10) en série à partir de données nominales définissant un vitrage de référence qui est galbé, ainsi que d'intervalles de tolérances admises pour ces données nominales, dans lequel les vitrages en série sont chacun galbés et sont chacun munis d'au moins un cordon profilé (20) en polymère comportant un (ou plusieurs) insert(s) (30, 40), ledit cordon profilé étant fabriqué par encapsulation d'un élément vitré dans un moule présentant une empreinte, dans lequel les vitrages de série fabriqués présentent un galbe qui correspond à celui du vitrage de référence en respectant les intervalles de tolérance, et dans lequel dans la série, pour chaque vitrage dans la série, au moins, i-l'empreinte du moule, ou ii- l'élément vitré, ou iii- l'insert ou les inserts, ne présente(nt) pas une configuration correspondant aux dimensions pour le vitrage de référence. 2. Procédé de fabrication selon la revendication 1, dans lequel dans la série, pour chaque vitrage, l'empreinte du moule ne présente pas une configuration 20 correspondant aux dimensions pour le vitrage de référence. 3. Procédé de fabrication selon la revendication 1, dans lequel dans la série, pour chaque vitrage, l'élément vitré ne présente pas une configuration correspondant aux dimensions pour le vitrage de référence. 4. Procédé de fabrication selon la revendication 1, dans lequel dans la série, 25 pour chaque vitrage l'insert ou les inserts ne présente(nt) pas une configuration correspondant aux dimensions pour le vitrage de référence. 5. Procédé de fabrication selon la revendication 1, dans lequel dans la série, pour chaque vitrage, d'une part l'empreinte du moule et d'autre part l'élément vitré ne présentent pas une configuration correspondant aux dimensions pour le vitrage de 30 référence. 6. Procédé de fabrication selon la revendication 1, dans lequel dans la série, pour chaque vitrage, d'une part l'empreinte du moule et d'autre part l'insert ou les inserts ne présentent pas une configuration correspondant aux dimensions pour le vitrage de référence. 2910463 15 7. Procédé de fabrication selon la revendication 1, dans lequel dans la série, pour chaque vitrage, au moins, d'une part l'élément vitré et d'autre part l'insert ou les inserts, ne présentent pas une configuration correspondant aux dimensions pour le vitrage de référence. 5 8. Procédé de fabrication selon la revendication 1, dans lequel dans la série, pour chaque vitrage, ni l'empreinte du moule, ni l'élément vitré, ni l'insert ou les inserts ne présentent une configuration correspondant aux dimensions pour le vitrage de référence. 9. Procédé de fabrication selon la revendication 1, ledit procédé comportant 10 au moins les étapes consistant à : A- fabriquer un ensemble de vitrages prototypes par encapsulation d'éléments vitrés dans un moule présentant une empreinte, B- mesurer le galbe de tous les vitrages prototypes de l'étape précédente après l' encapsulation, 15 C- corriger au moins un matériel choisi dans la liste suivante : i- l'empreinte du moule, ou ii- l'élément vitré, ou iii- l'insert ou les inserts, pour compenser les valeurs moyennes de galbe après encapsulation qui sont trop élevées ou trop basses, D- fabriquer les vitrages de série par encapsulation dans un moule avec le matériel corrigé. 10. Procédé de fabrication selon la revendication 9, dans lequel l'étape C de correction d'au moins un matériel est opérée sur un matériel présentant avant l'étape de correction une configuration correspondant aux dimensions nominales pour le vitrage de référence. 11. Procédé de fabrication selon la revendication 9, dans lequel au moins un matériel présente avant l'étape C de correction une configuration ne correspondant pas aux dimensions nominales pour le vitrage de référence. 12. Procédé de fabrication selon la revendication 9, dans lequel aucun matériel i, ii ou iii ne présente avant l'étape C de correction une configuration correspondant aux dimensions nominales pour le vitrage de référence. 13. Procédé de fabrication selon la revendication 9, dans lequel pour corriger l'empreinte du moule pour compenser les valeurs moyennes de galbe après 2910463 16 encapsulation qui sont trop élevées ou trop basses, les étapes suivantes sont successivement mises en oeuvre : - sélectionner un ensemble de points i identiques dans les trois dimensions pour tous les vitrages prototypes et le vitrage de référence, 5 - calculer pour l'ensemble des vitrages prototypes la moyenne de l'écart au nominal du vitrage de référence Pi en chaque point i de galbe, - calculer la moyenne Qi de cet écart Pi du point situé coté gauche de l'axe longitudinal des vitrages prototypes avec l'écart Pi de son homologue coté droit de l'axe longitudinal des vitrages prototypes, 10 - calculer l'écart Ti en chaque point i entre le nominal du vitrage de référence et le centre de l'intervalle de tolérance admissible au point i, - calculer la compensation de galbe en chaque point i des demi volumes gauche et droit par la formule : Qi-Ti. 14. Procédé de fabrication selon la revendication 9, dans lequel pour corriger 15 l'élément vitré pour compenser les valeurs moyennes de galbe après encapsulation qui sont trop élevées ou trop basses, des paramètres de bombage des éléments vitrés sont modifiés, ces paramètres étant choisis au moins dans la liste suivante : - configuration du chauffage, en intensité et en localisation, - forme de l'outil de support et/ou de l'outil de formage de l'élément vitré. 20 15. Procédé de fabrication selon la revendication 9, dans lequel pour corriger l'insert ou les inserts pour compenser les valeurs moyennes de galbe après encapsulation qui sont trop élevées ou trop basses, la forme de l'insert ou des inserts est modifiée. 16. Dispositif pour la mise en oeuvre du procédé selon l'une quelconque des 25 revendications précédente, ledit dispositif comportant au moins, i-l'empreinte du moule, ou ii- l'élément vitré, ou iii- l'insert ou les inserts, ne présentant pas une configuration correspondant aux dimensions pour le 30 vitrage de référence pour une série de vitrages (10). 17. Vitrages (10) muni d'au moins un cordon profilé (20) en polymère comportant un (ou plusieurs) insert(s) (30, 40), lesdits vitrages étant obtenus par la mise en oeuvre du procédé selon l'une quelconque des revendications 1 à 15, les vitrages de 2910463 17 série fabriqués présentant un galbe qui correspond à celui du vitrage de référence en respectant les intervalles de tolérance.